(57)【要約】【課題】普通紙には耐水性のよい画像が形成され、光沢紙には光沢度に差のある画像が形成されるのに有用なインクジェット記録用インク、及び記録方法を提供する。【解決手段】同一色の染料インクと顔料インクとを組合わせたインクジェット記録用インクセットを用意し、普通紙に印写するときは顔料インクのみを用い、光沢紙に印写するときは染料インクと顔料インクとを用いて、所望の画像を形成する。【選択図】　　　なし【特許請求の範囲】
【請求項１】
少なくとも黒、マゼンタ、シアン、イエローの一部あるいは全てにおいて着色剤がインク中に溶解した状態のインク（インクＡ）と、このインクＡの着色剤と同一色の着色剤がインク中に分散した状態のインク（インクＢ）を有することを特徴とするインクジェット記録用インクセット（ただし黒のみにインクＡ及びＢを有する場合を除く、またシアン及び／あるいはマゼンタのみにおいてインクＡ、インクＢを有しかつインクＢがインク中の着色剤濃度がインクＡの１／２以下の低着色剤濃度である場合を除く）。
【請求項２】
少なくとも水と湿潤剤を有する水性インクであって、かつインクＡの着色剤が主として染料であり、インクＢの着色剤が主として顔料であることを特徴とする請求項１記載のインクジェット記録用インクセット。
【請求項３】
顔料インクは、ポリマー微粒子に水不溶性又は水難溶性の色材を含有させてなるポリマーエマルジョンを含み、２５℃におけるインク粘度が５〜１５ｍＰａ・ｓであることを特徴とする請求項１または２記載のインクジェット記録用インクセット。
【請求項４】
前記ポリマーエマルジョンを構成するポリマーが、ビニル系ポリマーまたはエステル系ポリマーであることを特徴とする請求項３記載のインクジェット記録用インクセット。
【請求項５】
カラー染料インクは、シアンの着色剤が少なくともＣ．Ｉ．ダイレクトブルー１９９を含み、マゼンタの着色剤が少なくともＣ．Ｉ．アシッドレッド２５４を含み、イエローの着色剤が少なくともＣ．Ｉ．アシッドイエロー２３を含み、これらは２５℃におけるインク粘度が２〜１０ｍＰａ・ｓであることを特徴とする請求項１または２記載のインクジェット記録用インクセット。
【請求項６】
請求項１〜５のいずれかに記載のインクを用い、普通紙に印写するときはインクＢのみで印写し、光沢紙に印写するときはインクＡ及び／又はインクＢを用いて印写することを特徴とするインクジェット記録方法。
【請求項７】
請求項１〜５のいずれかに記載のインクを用い、画像の光沢性が要求される箇所には主としてインクＡで印写し、光沢性が必要でない箇所には主としてインクＢで印写することを特徴とするインクジェット記録方法。
【請求項８】
入力する画像データに光沢度に関連した情報をもたせ、それに対応して請求項１〜５のいずれかに記載のインクＡ及びインクＢの印写量を調整し、インクＡ又はインクＢの単独か、あるいは重ね印写することにより得られる印写画像の光沢度を調整することを特徴とするインクジェット記録方法（ただし黒のみにインクＡ及びＢを有する場合、またシアン及び／あるいはマゼンタのみにおいてインクＡ、インクＢを有しかつインクＢがインク中の着色剤濃度がインクＡの１／２以下の低着色剤濃度である場合をも含める）。
【請求項９】
測定角度６０°における光沢度が４０％以上の光沢紙にインクＡ及びインクＢの重ね打ち量を調整して印写し入力光沢度情報に対応した部分的に光沢度に違いのある画像をうることを特徴とする請求項６〜８のいずれかに記載のインクジェット記録方法。
【請求項１０】
請求項１〜５のいずれかに記載のインクを用い、少なくともインクＢで印写され、必要に応じてインクＡも重ね印写された低光沢度の周囲画像の中に、インクＡのみの文字または記号情報を印写して、該文字または該記号情報の光沢性を際立たせ認知させやすくすることを特徴とするインクジェット記録方法。
【請求項１１】
請求項１〜５のいずれかに記載のインクを用い、インクＡのみで印写された光沢性の周囲画像の中に、文字または記号情報を少なくともインクＢで印写し、必要に応じてインクＡも重ね印写して、光沢度のコントラストから該文字または信号情報を認知しやすくすることを特徴とするインクジェット記録方法。
【請求項１２】
請求項１〜５のいずれかに記載のインクを用い、原稿画像の光沢度を読み取りその信号に応じてインクＡ及びインクＢを印写して、部分的な光沢性に違いのある画像を得ることを特徴とするインクジェット記録方法。
【請求項１３】
請求項１〜５のいずれかに記載のインクを用い、記録媒体の光沢度を読み取りその信号に応じて普通紙と判断され特に光沢性に違いのある画像が必要とされない場合はインクＢのみで印写し、光沢度の違いが必要とされる場合には測定角６０°における光沢度が４０％以上である時に該記録媒体の光沢度に応じたインクＡ及びインクＢの相対量を調整して印写して、部分的に光沢性に違いの有する画像を得ることを特徴とするインクジェット記録方法。
【請求項１４】
請求項１〜５のインクＡおよびインクＢを搭載し、記録媒体及び／又は原稿画像の光沢度の読み取り手段、その読み取り信号に応じて印写されるインクＡ、インクＢの印写手段を具備したことを特徴とするインクジェット記録装置。
【請求項１５】
請求項６〜１３のいずれかに記載のインクジェット記録方法によって作成されたことを特徴とする記録物。
【発明の詳細な説明】
【０００１】
【発明の属する技術分野】
本発明は、インクジェット記録用、インクセット、及び、このインクセットを用いる記録方法、記録装置及び記録物に関し、普通紙には耐水性のよい画像を得て、光沢紙には部分的な光沢性に違いの有る画像を得る方法に関する。
【０００２】
【従来の技術】
インクジェットプリンタは低騒音、低ランニングコストといった利点から目覚しく普及した。しかし従来はその着色剤が染料あるいは顔料のいずれかであり、染料インクにおいては普通紙において耐水性の悪い画像しか得られなかった。反面、顔料インクにおいては光沢紙において光沢がないためにくすんだ色調のものしかえられなかった。こうした不都合を改善するための方策も幾つか知られている。
【０００３】
その一つとして、染料及び顔料インクを併用した方法が提案されている。
例えば、特開２００１−２９３８８９は黒、イエロー、マゼンタ、シアンは染料インクを用い、さらに低着色剤濃度のマゼンタ、シアンインクを顔料で作成したものである。これらの目的は低濃度画像部の耐光性を上げるためにシアン、マゼンタの低着色剤濃度のインクを耐光性のよい顔料を用いたものである。
一方、特開平１１−１６４７には黒顔料と黒染料を重ねて印写する方法が開示されている。これは普通紙において黒画像を増粘、凝集させる染料インクを用いて高彩度の画像を得る目的のものである。
【０００４】
しかし、これらの方法では黒、マゼンタ、シアン、イエローいずれもが顔料のインクセットがないために普通紙で耐水性の良好なカラー画像を得ることができない。
一方、光沢紙においては染料インクは光沢性の高い画像を得ることができるが顔料インクでは顔料の光散乱性のため光沢の高い画像を得ることができない。そのため光沢性の要求される写真画質においては染料インクが好ましいといわれている。
【０００５】
【発明が解決しようとする課題】
本発明の目的は普通紙には耐水性のよい画像を得、光沢紙には従来のインクジェット画像にはなかった光沢度コントラストを有した画像を得るのに有用なインクジェット記録用インクセットを提供するものである。
【０００６】
【課題を解決するための手段】
本発明者は、従来の考え方を脱皮して顔料インクと染料インクを常備して、光沢紙において顔料インクと染料インクを打ち分けることにより部分的に光沢度の異なる画像を印写してみた。その結果、部分的に光沢度を変化させることにより、すなわち、例えば文字部あるいは記号部を染料インクで印写し周囲を顔料インクで印写することにより、光源からの目視の角度によっては文字が光沢をもって浮き出た非常に光沢度コントラストの高い画像が得られることがわかった。そして、このようにして従来のインクジェット画像にはなかった特殊な効果を有した画像が得られることがわかった。この方法は画像の一部に強調したい個所がある場合に、その部分だけ周囲より高い光沢度をもたせ画像のその部分に注目させるのに最適である。また、逆に染料インクベタ部のなかに顔料インク部を設けても独特な光沢度コントラストを有した画像が得られる。本発明は、こうした知見に基づいてなされたものである。
【０００７】
本発明によれば下記（１）〜（１５）が提供される。
【０００８】
（１）少なくとも黒、マゼンタ、シアン、イエローの一部あるいは全てにおいて着色剤がインク中に溶解した状態のインク（インクＡ）と、このインクＡの着色剤と同一色の着色剤がインク中に分散した状態のインク（インクＢ）を有することを特徴とするインクジェット記録用インクセット（ただし黒のみにインクＡ及びＢを有する場合を除く、またシアン及び／あるいはマゼンタのみにおいてインクＡ，インクＢを有しかつインクＢがインク中の着色剤濃度がインクＡの１／２以下の低着色剤濃度である場合を除く）。
【０００９】
（２）少なくとも水と湿潤剤を有する水性インクであって、かつインクＡの着色剤が主として染料であり、インクＢの着色剤が主として顔料であることを特徴とする前記（１）記載のインクジェット記録用インクセット。
【００１０】
（３）顔料インクは、ポリマー微粒子に水不溶性又は水難溶性の色材を含有させてなるポリマーエマルジョンを含み、２５℃におけるインク粘度が５〜１５ｍＰａ・ｓであることを特徴とする前記（１）〜（２）のいずれかに記載のインクジェット記録用インクセット。
【００１１】
（４）前記ポリマーエマルジョンを構成するポリマーが、ビニル系ポリマーまたはエステル系ポリマーであることを特徴とする前記（３）記載のインクジェット記録用インクセット。
【００１２】
（５）カラー染料インクは、シアンの着色剤が少なくともＣ．Ｉ．ダイレクトブルー１９９を含み、マゼンタの着色剤が少なくともＣ．Ｉ．アシッドレッド２５４を含み、イエローの着色剤が少なくともＣ．Ｉ．アシッドイエロー２３を含み、これらは２５℃におけるインク粘度が１〜１０ｍＰａ・ｓであることを特徴とする請求項１〜２のいずれかに記載のインクジェット記録用インクセット。
【００１３】
（６）前記（１）〜（５）のいずれかに記載のインクを用い、普通紙に印写するときはインクＢのみで印写し、光沢紙に印写するときはインクＡ及び／又はインクＢを用いて印写することを特徴とするインクジェット記録方法。
【００１４】
（７）前記（１）〜（５）のいずれかに記載のインクを用い、画像の光沢性が要求される箇所には主としてインクＡで印写し、光沢性が必要でない箇所には主としてインクＢで印写することを特徴とするインクジェット記録方法。
【００１５】
（８）入力する画像データに光沢度に関連した情報をもたせ、それに対応して前記（１）〜（５）のいずれかに記載のインクＡ及びインクＢの印写量を調整し、インクＡ又はインクＢの単独か、あるいは重ね印写することにより得られる印写画像の光沢度を調整することを特徴とするインクジェット記録方法（ただし黒のみにインクＡ及びＢを有する場合、またシアン及び／あるいはマゼンタのみにおいてインクＡ、インクＢを有しかつインクＢがインク中の着色剤濃度がインクＡの１／２以下の低着色剤濃度である場合をも含める）。
【００１６】
（９）測定角度６０°における光沢度が４０％以上の光沢紙にインクＡ及びインクＢの重ね打ち量を調整して印写し入力光沢度情報に対応した部分的に光沢度に違いのある画像をうることを特徴とする前記（６）〜（８）のいずれかに記載のインクジェット記録方法。
【００１７】
（１０）前記（１）〜（５）のいずれかに記載のインクを用い、少なくともインクＢで印写され、必要に応じてインクＡも重ね印写された低光沢度の周囲画像の中に、インクＡのみの文字または記号情報を印写して、該文字または該記号情報の光沢性を際立たせ認知させやすくすることを特徴とするインクジェット記録方法。
【００１８】
（１１）前記（１）〜（５）のいずれかに記載のインクを用い、インクＡのみで印写された光沢性の周囲画像の中に、文字または記号情報を少なくともインクＢで印写し、必要に応じてインクＡも重ね印写して、光沢度のコントラストから該文字または信号情報を認知しやすくすることを特徴とするインクジェット記録方法。
【００１９】
（１２）前記（１）〜（５）のいずれかに記載のインクを用い、原稿画像の光沢度を読み取りその信号に応じてインクＡ及びインクＢを印写して、部分的な光沢性に違いのある画像を得ることを特徴とするインクジェット記録方法。
【００２０】
（１３）前記（１）〜（５）のいずれかに記載のインクを用い、記録媒体の光沢度を読み取りその信号に応じて普通紙と判断され特に光沢性に違いのある画像が必要とされない場合はインクＢのみで印写し、光沢度の違いが必要とされる場合には測定角６０°における光沢度が４０％以上である時に該記録媒体の光沢度に応じたインクＡ及びインクＢの相対量を調整して印写して、部分的に光沢性に違いの有する画像を得ることを特徴とするインクジェット記録方法。
【００２１】
（１４）前記（１）〜（５）のインクＡおよびインクＢを搭載し、記録媒体及び／又は原稿画像の光沢度の読み取り手段、その読み取り信号に応じて印写されるインクＡ、インクＢの印写手段を具備したことを特徴とするインクジェット記録装置。
【００２２】
（１５）前記（６）〜（１３）のいずれかに記載のインクジェット記録方法によって作成されたことを特徴とする記録物。
【００２３】
上記記載において、同一色とは色相が類似しているもので、例えばインクＡがシアン系ならインクＢもシアン系、インクＡがマゼンタ系ならインクＢもマゼンタ系、インクＡがイエロー系ならインクＢもイエロー系、という意味である。
【００２４】
また、本発明のインクＡはインクＡ群を含み、インクＢはインクＢ群を含むものである。このため、インクＡ群とはインクＡに属する各色のインクの集合であり、インクＢ群とはインクＢに属する各色のインクの集合である。
【００２５】
また上記において、分散した状態とは着色剤が室温においてマイクロトラックＵＰＡで測定した平均粒子径（Ｄ５０％）が１０ｎｍ以上の状態であり、通常の水性顔料インクがインクに分散した状態はこれに該当する。また、油性染料をポリマー微粒子とともに水性インク中に分散させた場合も該当する。
【００２６】
また上記において、溶解した状態とはインク溶媒への溶解度が少なくとも０．１重量％以上の着色剤が溶解度限界内の量にある状態であり、通常の水性染料インクがインクに溶解した状態はこれに該当する。
【００２７】
また上記において、低着色剤濃度とは通常着色剤濃度（０．５〜２０重量％：好ましくは２〜１０重量％）のインクの１／２〜１／１０の濃度のインクである。低画像濃度部に使用することを目的としたものである。
【００２８】
また上記において、普通紙とは通常の電子写真用紙などを示す。光沢紙とは主に無機顔料を主成分とした隙間吸収型の通常のインクジェット光沢紙の他に多少とも光沢処理を施した紙も含める。
【００２９】
また上記において、重ね印写とはドットが実際に重なる場合のみでなく、目的の面積の中の双方のインクのドットの量を調整して目的の画像を出すことも含める。
【００３０】
【発明の実施の形態】
以下本発明を更に詳細に説明する。
本発明はインクＡ（染料インク）、インクＢ（顔料インク）との組合せによるインクジェット記録用インクセットによって、光沢度に差をもたせた記録物を得るものである。
ここで、光沢度に関しての情報はパソコンでＣＧ画像を作成時に作成し、それに従って、染料インクの打ち込み量、顔料インクの打ち込み量を調整し印写装置にその信号を送る。その信号に従って染料インク、顔料インクを常備した本発明の光沢度を変化可能なプリンターで印写すれば光沢度情報の織り込んだ画像が作成できる。一方、このようにして作成した光沢度に違いを有した画像は通常のスキャナー読み込みではその情報は失われてしまうが光沢度測定装置をスキャナーに設けることで光沢度情報をコピーすることができる。光沢度読み取りの方法としては原稿画像に光照射しその正反射光量を求める方法で可能である。
【００３１】
このようなインクジェットプリンンター装置は特にいずれかの色、例えばマゼンタを顔料インクと染料インクを用意してもよいが、可能であれば黒、マゼンタ、シアン、イエローいずれも染料インクと顔料インクを装置内に常備していればそれぞれの色の光沢度コントラストのある画像が得られる。またその場合、普通紙には顔料インクのみを使用すれば普通紙にても耐水性の良好なカラー画像が得られる。一方、光沢紙において染料インクのみを使用すれば全面光沢をもった画像も得られる。従来知られているように特に低画像濃度部の粒状感を低減するために低着色剤濃度のインクをさらに用意してもよい。
【００３２】
このように全色の顔料インク、染料インクを揃えることにより多くの媒体に対応可能なインクジェットプリンターが得られるだけでなく顔料インクと染料インクを打ち分けること、及び重ね打ちすることにより光沢度を変化させた従来にない光沢度情報を有した画像が得られる。
【００３３】
一方、鋭意検討を行なった結果、本発明の目的に適した良好な顔料インク用材料としてはポリマー微粒子に色材を含有させたエマルジョンを用いて湿潤剤、浸透剤、水溶性有機溶剤から構成した顔料インクが本発明の目的に最適であった。すなわちこの顔料インクは光沢紙にても定着性がよく光沢紙にて光沢度が十分低く、染料インク画像部とのコントラストが良好であった。
さらに普通紙ではにじみ、ブリードが少なく、高彩度、高発色濃度で、しかも裏抜けの少ない画像が得られた。もちろん従来公知の顔料インクたとえば樹脂分散した顔料インクでも染料インクと組み合わせることにより光沢紙上での光沢度調整が可能である。
また同様に顔料表面にスルフォン基、あるいはカルボキシル基などを付与した自己分散性の顔料でも染料インクと組み合わせることにより光沢紙上での光沢度調整が可能である。
【００３４】
インクとしては２５℃における表面張力が４０ｍＮ／ｍ以下の低表面張力の水性インク、インクセットが好ましい。
これは本発明者らが、記録画像の乾燥性を改善するために種々の手段について検討を行った結果、インクの表面張力を４０ｍＮ／ｍ以下、好ましくは２０〜４０ｍＮ／ｍになるように調整すればほとんどの被記録材に対しても速やかな浸透乾燥が可能であることを見いだしたことに基づくものである。また、インクの表面張力を４０ｍＮ／ｍ以下にすることで、インクのヘッド部材への濡れが良くなり８ｍＰａ・ｓ（２５℃）以上の高粘度インクでも周波数応答性が向上し、吐出安定性が格段に向上したことによる。この低表面張力のインクは炭素数８以上、１１以下のポリオールまたはグリコールエーテルと、アニオンまたはノニオン系界面活性剤を用いることにより達成出来る。
インクの表面張力を４０ｍＮ／ｍ以下にするには、上記ポリオール、またはグリコールエーテルと、アニオンまたはノニオン系界面活性剤をインク中に活性剤の総計１重量％以上、好ましくは２〜４重量％添加するといった手段を採用すればよい。
【００３５】
顔料インクの粘度は５〜１５ｍＰａ・ｓが好ましい。さらに好ましくは８〜１０ｍＰａ・ｓである。これ以下の粘度では普通紙印字の際ににじみやすく、これ以上の粘度では噴射安定性が劣る。
また特に顔料インクにては８ｍＰａ・ｓ（２５℃）以上の高粘度インク、インクセットを用いることにより普通紙でも滲み（フェザリング）がほとんどなくなる。
【００３６】
顔料インク中の色材を含有するポリマーエマルジョン濃度が固形分で８ｗｔ％以上、好ましくは８〜２０ｗｔ％、さらに好ましくは８〜１２ｗｔ％にする。ポリマーエマルジョン濃度あるいは顔料濃度を高めることにより、インクの粘度が高くなり、普通紙で印写した場合、顔料が紙表面で凝集しとどまり易くなり発色濃度、色調が向上するとともにフェザリングもほとんどなくなる。インク中の顔料自体の重量％は２〜１５重量％、好ましくは６〜１０重量％が適当である。少ないと画像濃度が出ないし、多いと噴射不安定になる。
【００３７】
湿潤剤としてはエチレングリコール（ジエチレングリコール）、グリセリン、１，３−ブタンジオール、トリエチレングリコール、１，６−ヘキサンジオール、プロピレングリコール、１，５−ペンタンジオール、ジエチレングリコール、ジプロピレングリコール、トリメチロールプロパン、トリメチロールエタン等から選ばれた少なくとも１種類以上の高粘度の湿潤剤とグリセリンの混合した高粘度の湿潤剤が好ましい。
高粘度の湿潤剤を用いると、高顔料濃度と相まって高粘度のインクを達成出来る。
【００３８】
顔料インク用色材としては、ポリマー微粒子に水不溶性または水難溶性の色材を含有させたポリマーエマルジョンからなる。ここで「色材を含有させた」とは、ポリマー微粒子中に色材を封入した状態およびポリマー微粒子の表面に色材を吸着させた状態の何れか又は双方を意味する。この場合、本発明のインクに配合される色材はすべてポリマー微粒子に封入または吸着されている必要はなく、本発明の効果が損なわれない範囲において、該色材がエマルジョン中に分散していてもよい。
【００３９】
上記色材としては、水不溶性若しくは水難溶性であって、上記ポリマーによって吸着され得る色材であれば特に制限なく用いられる。上記色材としては、例えば、油溶性染料、分散染料等の染料や、顔料等が挙げられる。良好な吸着・封入性の観点から油溶性染料及び分散染料が好ましいが、得られる画像の耐光性からは顔料が好ましく用いられる。
【００４０】
上記ポリマーエマルジョンを形成するポリマーとしては、例えば、ビニル系ポリマー、エステル系ポリマー及びウレタン系ポリマー等を用いることが出来る。特に好ましく用いられるポリマーはビニル系ポリマー及びエステル系ポリマーであり、特開２０００−５３８９７号公報、特開２００１−１３９８４９号公報に開示されているポリマーを引用する。
【００４１】
本発明の好ましい態様によれば、これらの色材を含有するポリマー微粒子の平均粒子径はインク中において好ましくは０．３μｍ以下であり、最も好ましくは０．０１〜０．１５μｍである。
【００４２】
これに用いられる顔料はブラック顔料としてのカーボンブラックが挙げられ、カラー顔料としては、アントラキノン、フタロシアニンブルー、フタロシアニングリーン、ジアゾ、モノアゾ、ピラントロン、ペリレン、複素環式イエロー、キナクリドンおよび（チオ）インジゴイドを含む。
【００４３】
フタロシアニンブルーの代表的な例は、銅フタロシアニンブルーおよびその誘導体（ピグメントブルー１５）を含む。
【００４４】
キナクリドンの代表的な例は、ピグメントオレンジ４８、ピグメントオレンジ４９、ピグメントレッド１２２、ピグメントレッド１９２、ピグメントレッド２０２、ピグメントレッド２０６、ピグメントレッド２０７、ピグメントレッド２０９、ピグメントバイオレット１９およびピグメントバイオレット４２を含む。
【００４５】
アントラキノンの代表的な例は、ピグメントレッド４３、ピグメントレッド１９４（ペリノンレッド）、ピグメントレッド２１６（臭素化ピラントロンレッド）およびピグメントレッド２２６（ピラントロンレッド）を含む。
【００４６】
ピレリンの代表的な例は、ピグメントレッド１２３（ベルミリオン）、ピグメントレッド１４９（スカーレット）、ピグメントレッド１７９（マルーン）、ピグメントレッド１９０（レッド）、ピグメントバイオレット、ピグメントレッド１８９（イエローシェードレッド）およびピグメントレッド２２４を含む。
【００４７】
チオインジゴイドの代表的な例は、ピグメントレッド８６、ピグメントレッド８７、ピグメントレッド８８、ピグメントレッド１８１、ピグメントレッド１９８、ピグメントバイオレット３６およびピグメントバイオレット３８を含む。
【００４８】
複素環式イエローの代表的な例は、ピグメントイエロー１１７およびピグメントイエロー１３８を含む。
【００４９】
他の適切な着色顔料の例は、Ｔｈｅ　Ｃｏｌｏｕｒ　Ｉｎｄｅｘ、第三版（Ｔｈｅ　Ｓｏｃｉｅｔｙ　ｏｆ　Ｄｙｅｒｓ　ａｎｄ　Ｃｏｌｏｕｒｉｓｔｓ，１９８２）に記載されている。
【００５０】
顔料と湿潤剤の比は、ヘッドからのインク吐出安定性に非常に影響がある。顔料固形分が高いのに湿潤剤の配合量が少ないとノズルのインクメニスカス付近の水分蒸発が進み吐出不良をもたらす。
湿潤剤の配合量は１０〜５０ｗｔ％であり、これに対して色材を含有するポリマー微粒子は８ｗｔ％以上、好ましくは８〜２０ｗｔ％であるので、湿潤剤とポリマー微粒子固形分の両者の比は０．５〜６．２５となるが、より好ましくは２．０〜６．０であり、最も好ましくは３．０〜５．０の範囲である。この範囲にあるインクは、乾燥性や保存試験や信頼性試験が非常に良好である。
【００５１】
インクに添加する界面活性剤としては、アニオン系界面活性剤またはノニオン系界面活性剤が用いられる。色材の種類や湿潤剤、水溶性有機溶剤の組合せによって、分散安定性を損なわない界面活性剤を選択する。
【００５２】
アニオン性界面活性剤としては、例えばポリオキシエチレンアルキルエーテル酢酸塩、ドデシルベンゼンスルホン酸塩、ラウリル酸塩、ポリオキシエチレンアルキルエーテルサルフェートの塩などが挙げられる。
【００５３】
非イオン性界面活性剤としては、例えば、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミドなどが挙げられる。
【００５４】
アセチレングリコール系界面活性剤は、２，４，７，９−テトラメチル−５−デシン−４，７−ジオール、３，６−ジメチル−４−オクチン−３，６−ジオール、３，５−ジメチル−１−ヘキシン−３−オールなどのアセチレングリコール系（例えばエアープロダクツ社（米国）のサーフィノール１０４、８２、４６５、４８５あるいはＴＧなど）を用いることができるが、特にサーフィノール４６５、１０４やＴＧが良好な印写品質を示す。
【００５５】
本発明におけるインクの表面張力は紙への浸透性を示す指標であり、特に表面形成されて１秒以下の短い時間での動的表面張力を示し、飽和時間で測定される静的表面張力とは異なる。測定法としては特開昭６３−３１２３７号公報等に記載の従来公知の方法で１秒以下の動的な表面張力を測定できる方法であればいずれも使用できるが本発明ではＷｉｌｈｅｌｍｙ式の吊り板式表面張力計を用いて測定した。表面張力の値は４０ｍＮ／ｍ以下が好ましく、より好ましくは３５ｍＮ／ｍ以下とすると優れた定着性と乾燥性が得られる。
【００５６】
本発明のインク中に加えことができる炭素数８以上、１１以下のポリオールまたはグリコールエーテルは、２５℃の水中において０．１〜４．５重量％未満の間の溶解度を有する部分的に水溶性のポリオールおよび／またはグリコールエーテルを記録用インク全重量に対してを０．１〜１０．０重量％添加することによって、該インクのヘッドへの濡れ性が改良され、少量の添加量でも吐出安定性および周波数安定性が得られることが分かった。
▲１▼２−エチル−１，３−ヘキサンジオール　溶解度：４．２％（２０℃）
▲２▼２，２，４−トリメチル−１，３−ペンタンジオール　溶解度：２．０％（２５℃）
これら２５℃の水中において０．１〜４．５重量％未満の間の溶解度を有する浸透剤は、溶解度が低い代わりに浸透性が非常に高いという長所がある。従って、２５℃の水中において０．１〜４．５重量％未満の間の溶解度を有する浸透剤と他の溶剤との組み合わせや他の界面活性剤との組み合わせで非常に高浸透性のインクを作成することが可能となる。
【００５７】
本発明のインクには上記着色剤、溶媒、界面活性剤の他に従来より知られている添加剤を加えることができる。
【００５８】
例えば、防腐防黴剤としてはデヒドロ酢酸ナトリウム、ソルビン酸ナトリウム、２−ピリジンチオール−１−オキサイドナトリウム、安息香酸ナトリウム、ペンタクロロフェノールナトリウム等が本発明に使用できる。
【００５９】
ｐＨ調整剤としては、調合されるインクに悪影響をおよぼさずにｐＨを７以上に調整できるものであれば、任意の物質を使用することができる。
その例として、ジエタノールアミン、トリエタノールアミン等のアミン、水酸化リチウム、水酸化ナトリウム、水酸化カリウム等のアルカリ金属元素の水酸化物、水酸化アンモニウム、第４級アンモニウム水酸化物、第４級ホスホニウム水酸化物、炭酸リチウム、炭酸ナトリウム、炭酸カリウム等のアルカリ金属の炭酸塩等が挙げられる。
【００６０】
キレート試薬としては、例えば、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウム等がある。
【００６１】
防錆剤としては、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト等がある。
【００６２】
これらの他、その目的に応じて水溶性紫外線吸収剤、水溶性赤外線吸収剤等を添加することができる。
【００６３】
一方、染料インクとしては着色剤としてインクに溶解可能な染料を使用する以外は上記顔料インクと同様の湿潤剤、界面活性剤、浸透材、ｐＨ調整剤、防腐防カビ材が用いられる。
【００６４】
特に染料インクとしてシアンの着色剤が少なくともＣ．Ｉ．ダイレクトブルー１９９を含み、マゼンタが少なくともＣ．Ｉ．アシッドレッド２５４、イエローの着色剤がＣ．Ｉ．アシッドイエロー２３を含む場合に画像の色調、鮮明性、耐光性において好ましく、光沢紙において顔料インク印写部との光沢度のコントラストが特に鮮明になった。
【００６５】
染料インクの粘度は２〜１０ｍＰａ・ｓが好ましい。さらに好ましくは２〜８ｍＰａ・ｓである。これ以下の粘度にするには着色剤濃度、湿潤剤濃度を下げなければならず画像濃度、噴射安定性に劣る。
本発明では普通紙には主に顔料インクを使用するため染料インクは顔料インクなみに粘度を上げて普通紙にじみを防止する必要はない。
【００６６】
ただし従来使用されている染料でもそれなりの特性を得ることは可能と思われる。　例えば酸性基を有する染料を含有するインクについて述べる。カラーインデックの分類に従えば、酸性染料、反応性染料、直接染料がこれらの酸性基を有するものである。
【００６７】
具体的な染料の例としては、次のものを挙げることが出来る。
酸性染料としてはＣ．Ｉ．アシッド・イエロー１７、Ｃ．Ｉ．アシッド・イエロー２３、Ｃ．Ｉ．アシッド・イエロー４２、Ｃ．Ｉ．アシッド・イエロー４４、Ｃ．Ｉ．アシッド・イエロー７９、Ｃ．Ｉ．アシッド・イエロー１４２、Ｃ．Ｉ．アシッド・レッド３５、Ｃ．Ｉ．アシッド・レッド４２、Ｃ．Ｉ．アシッド・レッド５２、Ｃ．Ｉ．アシッド・レッド８２、Ｃ．Ｉ．アシッド・レッド８７、Ｃ．Ｉ．アシッド・レッド９２、Ｃ．Ｉ．アシッド・レッド１３４、Ｃ．Ｉ．アシッド・レッド２４９、Ｃ．Ｉ．アシッド・レッド２５４、Ｃ．Ｉ．アシッド・レッド２８９、Ｃ．Ｉ．アシッド・ブルー１、Ｃ．Ｉ．アシッド・ブルー９、Ｃ．Ｉ．アシッド・ブルー１５、Ｃ．Ｉ．アシッド・ブルー５９、Ｃ．Ｉ．アシッド・ブルー９３、Ｃ．Ｉ．アシッド・ブルー２４９、Ｃ．Ｉ．アシッド・ブラック２、Ｃ．Ｉ．フード・ブラック２などが例示できる。
【００６８】
直接染料としてはＣ．Ｉ．ダイレクト・イエロー３３、Ｃ．Ｉ．ダイレクト・イエロー４４、Ｃ．Ｉ．ダイレクト・イエロー５０、Ｃ．Ｉ．ダイレクト・イエロー８６，Ｃ．Ｉ．ダイレクト・イエロー１４４、Ｃ．Ｉ．ダイレクト・オレンジ２６、Ｃ．Ｉ．ダイレクト・オレンジ１０２、Ｃ．Ｉ．ダイレクト・レッド４、Ｃ．Ｉ．ダイレクト・レッド９５、Ｃ．Ｉ．ダイレクト・レッド２４２、Ｃ．Ｉ．ダイレクト・レッド９、Ｃ．Ｉ．ダイレクト・レッド１７、Ｃ．Ｉ．ダイレクト・レッド２８、Ｃ．Ｉ．ダイレクト・レッド８１、Ｃ．Ｉ．ダイレクト・レッド８３、Ｃ．Ｉ．ダイレクト・レッド８９、Ｃ．Ｉ．ダイレクト・レッド２２５、Ｃ．Ｉ．ダイレクト・レッド２２７、Ｃ．Ｉ．ダイレクト・ブルー１５、Ｃ．Ｉ．ダイレクト・ブルー７６、Ｃ．Ｉ．ダイレクト・ブルー８６、Ｃ．Ｉ．ダイレクト・ブルー２００、Ｃ．Ｉ．ダイレクト・ブルー２０１、Ｃ．Ｉ．ダイレクト・ブルー２０２、Ｃ．Ｉ．ダイレクト・ブラック１９、Ｃ．Ｉ．ダイレクト・ブラック２２、Ｃ．Ｉ．ダイレクト・ブラック３２、Ｃ．Ｉ．ダイレクト・ブラック５１、Ｃ．Ｉ．ダイレクト・ブラック１５４などが例示できる。
【００６９】
反応性染料としてはＣ．Ｉ．リアクティブ・イエロー１７、Ｃ．Ｉ．リアクティブ・レッド６、Ｃ．Ｉ．リアクティブ・ブルー２などが例示できる。その他水性カチオン染料、油性染料を溶解させた油性インクでも可能である。
【００７０】
続いて、本発明の記録液（インクＡ、インクＢ）を収容した記録液カートリッジおよび記録液カートリッジを具備するインクジェット記録装置について、添付図面を参照して説明するが、以下は構成例のひとつに過ぎず、本発明になんら限定を加えるものではない。
図１は本発明を適用した染料インクカートリッジ及び顔料インクカートリッジを搭載するシリアル型インクジェット記録装置の機構部の概略正面図である。
このインクジェット記録装置の機構部は、両側の側板１、２間に主支持ガイドロッド３及び従支持ガイドロッド４を略水平な位置関係で横架し、これらの主支持ガイドロッド３及び従支持ガイドロッド４でキャリッジユニット５を主走査方向に摺動自在に支持している。キャリッジユニット５には、それぞれイエロー（Ｙ）インク、マゼンタ（Ｍ）インク、シアン（Ｃ）インク、ブラック（Ｂｋ）インクの顔料インクと染料インクをそれぞれ吐出する８個のヘッド６を、その吐出面（ノズル面）６ａを下方に向けて搭載し、またキャリッジユニット５のヘッド６の上側には８個のヘッド６に各々インクを供給するための各色のインク供給体である８個のインクカートリッジを交換可能に搭載している。
【００７１】
ここで７ｙはイエローカートリッジで染料インクカートリッジと顔料インクカートリッジの２個からなる。以下同様に、７ｍはマゼンタ、７ｃはシアン、７ｋは黒インクカートリッジを表しそれぞれ顔料インク用と染料インク用の２個からなる。これらの並び方は任意でよく顔料インクカートリッジ４個と染料インクカートリジ４個を揃えて配置してもよい。
【００７２】
そして、キャリッジユニット５は主走査モータ８で回転される駆動プーリ（駆動タイミングプーリ）９と従動プーリ（アイドラプーリ）１０との間に張装したタイミングベルト１１に連結して、主走査モータ８を駆動制御することによってキャリッジ５、即ち８個のヘッド６を主走査方向に移動するようにしている。
【００７３】
また、側板１、２をつなぐ底板１２上にサブフレーム１３、１４を立設し、このサブフレーム１３、１４間に用紙１６を主走査方向と直交する副走査方向に送るための搬送ローラ１５を回転自在に保持している。そして、サブフレーム１４側方に副走査モータ１７を配設し、この副走査モータ１７の回転を搬送ローラ１５に伝達するために、副走査モータ１７の回転軸に固定したギヤ１８と搬送ローラ１５の軸に固定したギヤ１９とを備えている。
【００７４】
さらに、側板１とサブフレーム１２との間には、ヘッド６の信頼性維持回復機構（以下、「サブシステム」という。）２１を配置している。サブシステム２１は、各ヘッド６の吐出面をキャッピングする８個のキャップ手段２２をホルダ２３で保持し、このホルダ２３をリンク部材２４で揺動可能に保持して、キャリッジユニット５の主走査方向の移動でホルダ２３に設けた係合部２５にキャリッジユニット５が当接することで、キャリッジユニット５の移動に従ってホルダ２３がリフトアップしてキャップ手段２２でインクジェットヘッド６の吐出面６ａをキャッピングし、キャリッジユニット５が印写領域側へ移動することで、キャリッジユニット５の移動に従ってホルダ２３がリフトダウンしてキャップ手段２２がインクジェットヘッド６の吐出面６ａから離れるようにしている。
【００７５】
なお、キャップ手段２２は、それぞれ吸引チューブ２６を介して吸引ポンプ２７に接続すると共に、大気開放口を形成して、大気開放チューブ及び大気開放バルブを介して大気に連通している。また、吸引ポンプ２７は吸引した廃液を、ドレインチューブ等を介して図示しない廃液貯留槽に排出する。
【００７６】
さらに、ホルダ２３の側方には、インクジェットヘッド６の吐出面６ａをワイピングする繊維部材、発泡部材或いはゴム等の弾性部材からなるワイピング手段であるワイパブレード２８をブレードアーム２９に取付け、このブレードアーム２９は揺動可能に軸支し、図示しない駆動手段で回動されるカムの回転によって揺動させるようにしている。
【００７７】
次に、インクカートリッジ７について図２、図３を参照して説明する。ここで、図２は記録装置に装填する前のインクカートリッジの外観斜視図、図３はインクカートリッジの正断面図である。
インクカートリッジ７は、図３に示すように、カートリッジ本体４１内所要の色のインクを吸収させたインク吸収体４２を収容してなる。カートリッジ本体４１は、上部に広い開口を有するケース４３の上部開口に上蓋部材４４を接着又は溶着して形成したものであり、例えば樹脂成型品からなる。また、インク吸収体４２は、ウレタンフォーム体等の多孔質体からなり、カートリッジ本体４１内に圧縮して挿入した後、インクを吸収させている。
【００７８】
カートリッジ本体４１のケース４３底部には記録ヘッド６へインクを供給するためのインク供給口４５を形成し、このインク供給口４５内周面にはシールリング４６を嵌着している。また、上蓋部材４４には大気開放口４７を形成している。
そして、カートリッジ本体４１には、装填前の状態で、インク供給口４５を塞ぐとと共に装填時や輸送時などのカートリッジ取扱い時、或いは真空包装時による幅広側壁に係る圧力でケース４３が圧縮変形されて内部のインクが漏洩することを防止するため、キャップ部材５０を装着している。また、大気開放口４７は、図２に示すように、酸素透過率が１００ｍｌ／ｍ２以上のフィルム状シール部材５５を上蓋部材４４に貼着してシールしている。このシール部材５５は大気開放口４７と共にその周囲に形成した複数本の溝４８をもシールする大きさにしている。
【００７９】
このように大気開放口４７を酸素透過率が１００ｍｌ／ｍ２以上のシール部材５５でシールすることで、インクカートリッジ７を透気性のないアルミラミネートフィルム等の包装部材を用いて減圧状態で包装することにより、インク充填時やインク吸収体４２とカートリッジ本体４１との間に生じる空間Ａ（図３参照）にある大気のためにインク中に気体が溶存したときでも、シール部材５５を介してインク中の空気が真空度の高いカートリッジ本体４１外の包装部材との間の空間に排出され、インクの脱気度が向上する。
【００８０】
また、図４には、本発明の記録液を収容した記録液収容部と、記録液滴を吐出させるためのヘッド部を備えた記録カートリッジの構成例を示し、これについて説明する。
すなわち、記録ユニット３０は、シリアルタイプのものであり、インクジェットヘッド６と、このインクジェットヘッド６に供給される記録液を収容するインクタンク４１と、このインクタンク４１内を密閉する蓋部材とで主要部が構成される。インクジェットヘッド６には、記録液を吐出するための多数のノズル３２が形成されている。記録液はインクタンク４１から、図示しないインク供給管を介して、やはり図示しない共通液室へと導かれ、電極３１より入力される記録装置本体からの電気信号に応じて、ノズル３２より吐出される。
【００８１】
ここでは、前述のようなシリアル型インクジェット記録装置を説明したが、本発明の記録液は、ノズルを千鳥など任意の配列で、目的とする画像の解像度と同じか数分の１程度の密度に集積し、記録媒体の幅以上に配列させた、いわゆるラインヘッドを有する記録装置に適用することも可能である。
【００８２】
また、ここでいう記録装置とは、ＰＣやデジカメ用の出力プリンタのみならず、ファックスやスキャナ、電話などと組み合わせた複合的な機能を有する装置であっても構わない。
【００８３】
【実施例】
以下に本発明の実施例および比較例を示すが、本発明はこれらに限定されるものではない。なお、実施例に記載の各成分の量（％）は重量基準である。
【００８４】
（１）フタロシアニン顔料含有ポリマー微粒子分散体の調整例：
特開２００１−１３９８４９号公報の調整例３を追試して青色のポリマー微粒子分散体を得た。
ポリマー微粒子のマイクロトラックＵＰＡで測定した平均粒子径（Ｄ５０％）は９３ｎｍであった。
【００８５】
（２）ジメチルキナクリドン顔料含有ポリマー微粒子分散体の調整例：
上記（１）の調製例のフタロシアニン顔料をピグメントレッド１２２に変更したほかは調製例（１）と同様にして赤紫色のポリマー微粒子分散体を得た。ポリマー微粒子のマイクロトラックＵＰＡで測定した平均粒子径（Ｄ５０％）は１２７ｎｍであった。
【００８６】
（３）モノアゾ黄色顔料含有ポリマー微粒子分散体の調整例：
上記（１）の調製例のフタロシアニン顔料をピグメントイエロー７４に変更したほかは上記調製例（１）と同様にして
黄色のポリマー微粒子分散体を得た。ポリマー微粒子のマイクロトラックＵＰＡで測定した平均粒子径（Ｄ５０％）は７６ｎｍであった。
【００８７】
（４）カーボンブラック含有ポリマー微粒子分散体の調整例：
上記（１）の調製例のフタロシアニン顔料をカーボンブラック（デグサ社　ＦＷ１００）に変更したほかは参考例１と同様にして黒色のポリマー微粒子分散体を得た。ポリマー微粒子のマイクロトラックＵＰＡで測定した平均粒子径（Ｄ５０％）は１０４ｎｍであった。
【００８８】
下記処方のインク組成物を作成し、ｐＨが９になるように水酸化リチウム１０％水溶液にて調整した。その後、平均孔径０．８μｍのメンブレンフィルターで濾過を行いインク組成物を得た。
【００８９】
（シアン顔料インク）
フタロシアニン顔料含有ポリマー微粒子１２．０ｗｔ％（固形分として）
２，３−ブタンジオール　　　　　　　　　　　　　　　２３．５ｗｔ％
グリセロール　　　　　　　　　　　　　　　　　　　　　７．５ｗｔ％
Ｎ−メチル−２−ピロリドン　　　　　　　　　　　　　　０．５ｗｔ％
ＣＨ３（ＣＨ２）１２Ｏ（ＣＨ２ＣＨ２Ｏ）３ＣＨ２ＣＯＯＨ　　　２．０ｗｔ％
２−エチル−１，３−ヘキサンジオール　　　　　　　　　２．０ｗｔ％
プロキセルＬＶ（防腐剤）　　　　　　　　　　　　　　　０．２ｗｔ％
イオン交換水　　　　　　　　　　　　　　　　　　　　　　　　　残量
粘度８．１ｍＰａ・ｓである。
【００９０】
（マゼンタ顔料インク）
ジメチルキナクリドン顔料含有ポリマー微粒子１０ｗｔ％（固形分として）
１，３−ブタンジオール　　　　　　　　　　　　　　　２２．５ｗｔ％
グリセロール　　　　　　　　　　　　　　　　　　　　　７．５ｗｔ％
ＣＨ３（ＣＨ２）１２Ｏ（ＣＨ２ＣＨ２Ｏ）５ＣＨ２ＣＯＯＨ　　　２．０ｗｔ％
２−エチル−１，３−ヘキサンジオール　　　　　　　　　２．０ｗｔ％
プロキセルＬＶ（防腐剤）　　　　　　　　　　　　　　　０．２ｗｔ％
イオン交換水　　　　　　　　　　　　　　　　　　　　　　　　　残量
粘度８．２ｍＰａ・ｓである。
【００９１】
（イエロー顔料インク）
モノアゾ黄色顔料含有ポリマー微粒子　１５．０ｗｔ％（固形分として）
２−メチル−２，４−ペンタンジオール　　　　　　　　２２．５ｗｔ％
グリセロール　　　　　　　　　　　　　　　　　　　　　７．５ｗｔ％
Ｎ−メチル−２−ピロリドン　　　　　　　　　　　　　　５．０ｗｔ％
ＣＨ３（ＣＨ２）１２Ｏ（ＣＨ２ＣＨ２Ｏ）３ＣＨ２ＣＯＯＨ　　　２．０ｗｔ％
２−エチル−１，３−ヘキサンジオール　　　　　　　　　２．０ｗｔ％
プロキセルＬＶ（防腐剤）　　　　　　　　　　　　　　　０．２ｗｔ％
イオン交換水　　　　　　　　　　　　　　　　　　　　　　　　　残量
粘度９．１２ｍＰａ・ｓである。
【００９２】
（ブラック顔料インク）
カーボンブラック含有ポリマー微粒子　　８．０ｗｔ％（固形分として）
ジプロピレングリコール　　　　　　　　　　　　　　　２０．０ｗｔ％
グリセロール　　　　　　　　　　　　　　　　　　　　１０．０ｗｔ％
Ｎ−ヒドロキシエチル−２−ピロリドン　　　　　　　　　５．０ｗｔ％
ＣＨ３（ＣＨ２）１２Ｏ（ＣＨ２ＣＨ２Ｏ）３ＣＨ２ＣＯＯＨ　　　２．０ｗｔ％
２−エチル−１，３−ヘキサンジオール　　　　　　　　　２．０ｗｔ％
プロキセルＬＶ（防腐剤）　　　　　　　　　　　　　　　０．２ｗｔ％
イオン交換水　　　　　　　　　　　　　　　　　　　　　　　　　残量
粘度８．１ｍＰａ・ｓである。
【００９３】
（シアン染料インク）
Ｃ．Ｉ．ダイレクトブルー１９９　　　　　　　　　　　　　　４．０％
プロピレングリコール　　　　　　　　　　　　　　　　　　２２．５％
グリセリン　　　　　　　　　　　　　　　　　　　　　　　　７．５％
２−エチル−１，３−ヘキサンジオール　　　　　　　　　　　２．０％
ポリオキシアルキレン誘導体
（デイスパノールＴＯＣ、日本油脂社製）　　　　　　　　　２．０％
プロキセルＬＶ　　　　　　　　　　　　　　　　　　　　　　０．２％
イオン交換水　　　　　　　　　　　　　　　　　　　　　　　　　残量
粘度４．１ｍＰａ・ｓである。
【００９４】
（マゼンタ染料インク）
Ｃ．Ｉ．アシッドレッド　２５４　　　　　　　　　　　　４．５ｗｔ％
１，３−ブタンジオール　　　　　　　　　　　　　　　１５．０ｗｔ％
グリセリン　　　　　　　　　　　　　　　　　　　　　　５．０ｗｔ％
２−エチル−１，３−ヘキサンジオール　　　　　　　　　　　２．０％
ポリオキシアルキレン誘導体
（ディスパノールＴＯＣ、日本油脂社製）　　　　　　　２．０ｗｔ％
プロキセルＬＶ（防腐剤）　　　　　　　　　　　　　　　０．２ｗｔ％
イオン交換水　　　　　　　　　　　　　　　　　　　　　　　　　残量
粘度３．０１ｍＰａ・ｓである。
【００９５】
（イエロー染料インク）
Ｃ．Ｉ．ダイレクトイエロー１４４　　　　　　　　　１．１２５ｗｔ％
Ｃ．Ｉ．アシッドイエロー２３　　　　　　　　　　　１．１２５ｗｔ％
プロピレングリコール　　　　　　　　　　　　　　　　２２．５ｗｔ％
グリセリン　　　　　　　　　　　　　　　　　　　　　　７．５ｗｔ％
２−エチル−１，３−ヘキサンジオール　　　　　　　　　２．０ｗｔ％
ポリオキシアルキレン誘導体
（ディスパノールＴＯＣ、日本油脂社製）　　　　　　　２．０ｗｔ％
プロキセルＬＶ（防腐剤）　　　　　　　　　　　　　　　０．２ｗｔ％
イオン交換水　　　　　　　　　　　　　　　　　　　　　　　　　残量
粘度３．７ｍＰａ・ｓである。
【００９６】
（ブラック染料インク）
Ｃ．Ｉ．ダイレクトブラック１６８　　　　　　　　　　　４．０ｗｔ％
１，３−ブタンジオール　　　　　　　　　　　　　　　１５．０ｗｔ％
グリセリン　　　　　　　　　　　　　　　　　　　　　　５．０ｗｔ％
２−エチル−１，３−ヘキサンジオール　　　　　　　　　２．０ｗｔ％
ポリオキシエチレンアルキルエーテル酢酸ナトリウム　　　２．０ｗｔ％
イオン交換水　　　　　　　　　　　　　　　　　　　　　　　　　残量
粘度３．０ｍＰａ・ｓである。
【００９７】
これらのインクの表面張力はいずれも３５ｍＮ／ｍ以下（２５℃）であった（Ｗｉｌｈｅｌｍｙ法）。
【００９８】
（印写実験確認）
（１）リコー社製のインクジェットプリンター（イプシオＪＥＴ３００）に上記のシアン顔料インク、イエロ−顔料インク、マゼンタ染料インク、黒染料インクを搭載し、イエロー顔料インクとシアン顔料インクでの周囲ベタ画像（イエロー、シアン、あるいは緑）の中にマゼンタ染料インクで文字を書きこむ印写パターンで図５に示したように印写した。紙はエプソン社製の光沢紙フォトプリント２、及びＰＭ写真用紙、及びキャノン社製のプロフェッショナルフォトペーパーＰＲ−１０１を使用した。その結果、周囲は顔料インクを使用しているため光散乱し、光沢性がなく、その中に光沢を有する染料インクで印写した文字が光沢のコントラストをもって浮き上がってみえた。光源から逆方向からみると文字のみが光沢を有して認識された。道路標識あるいは建物内通路標識などに最適に使用可能である。
【００９９】
（２）イプシオＪＥＴ３００にマゼンタ顔料インクとマゼンタ染料インクを搭載し、マゼンタ顔料インクベタ部の中にマゼンタ染料インクの文字部を印写した。このように同一色の光沢のみ異なる場合、正面からの認識度は低いが光源からの反射光をみると区別が容易となる。このような光沢度の違いは通常のカラー電子写真によるコピー、あるいは通常のスキャナー読み取りインクジェット書きこみでは不可能である。従って偽造防止になる。光沢度読み取り装置付きスキャナーによる読み取り、光沢度可変プリンターであれば偽造可能であるが、原図の中に特定の偽造防止記号を印写しておいてそれを読み込んだ場合に何らかの防止手段を行うようにすれば偽造防止可能である。
【０１００】
（３）イプシオＪＥＴ　３００にイエロー染料インクとマゼンタ顔料インク及びシアン顔料インクを搭載してマゼンタ、あるいはシアン、あるいはブルー顔料インクのベタ画像の中に光沢の高いイエロー染料インクの文字画像を作成しその光沢の効果を確認した。
同様にシアン染料インクとイエロー顔料インク及びマゼンタ顔料インクを搭載してマゼンタ、あるいはレッド顔料インクベタ部の中にシアン染料インク印写部の光沢の易認識効果を確認した。
【０１０１】
（４）エプソン社製のインクジェットプリンターＥＭ９３０Ｃのカートリッジにもマゼンタ染料インク及びシアン顔料インク、イエロー顔料インクを搭載し印写した。紙はエプソン社製造フォトプリント紙２、印写モードはフォトプリント、フォト、色補正なしである。シアン顔料部（光沢度２２％）、あるいは緑顔料部のベタ部の中にマゼンタ染料部（光沢度４５％）の文字画像の光沢コントラストが得られた。光沢度はビックケミー・ジャパン株式会社製のマイクログロス光沢計（６０°製品Ｎｏ．４５０１）で測定角度６０°で測定した（黒色ガラス標準版（屈折率：１．５６７）を１００とした）。
逆にマゼンタ染料インクベタ部（光沢）の中にシアン顔料インク（非光沢）を設けても光沢コントラスト画像が得られた。
【０１０２】
（５）エプソン社製のＥＭ９３０Ｃにおいてマゼンタ染料インクとマゼンタ顔料インクをセットしその印写比率をかえていった。紙は測定角度６０°で光沢度５８％の光沢紙である。その結果、光沢度が染料のみ（光沢度６３％）、染料／顔料＝３／１（光沢度６２％）、染料／顔料＝１／１（光沢度４６％）、染料／顔料＝１／３（光沢度４４％）、顔料（光沢度４１％）というように染料、顔料印写比率をかえて光沢度が調整可能であることを確認した。
同様にシアンインクの場合は染料のみ（光沢度７５％）、染料／顔料＝３／１（光沢度６２％）、染料／顔料＝１／１（光沢度５９％）、染料／顔料＝１／３（光沢度４７％）、顔料（光沢度３７％）と調整可能であった。
【０１０３】
なお、光沢度が４０％未満のコート紙においては染料、顔料印写比率を変えても光沢度調整は困難であった。
【０１０４】
図６はシアン染料インク・シアン顔料インク重ね印写の場合の染料インク比率と画像の光沢度の関係、図７はその紙の光沢度（地肌光沢度）と図６における傾きの関係を図示した。紙の地肌光沢度が４０％以上になると染料・顔料印写比率で光沢度調整が可能で、紙の地肌光沢度がそれ以下であるとその調整が困難であることを示す。
【０１０５】
ここでの染料、顔料印写比率は上記インクの粘度でＥＭ９３０Ｃにて印写した場合の印写ドット数の比率を表す。図８、図９はマゼンタインクの場合である。このようなデータを利用すれば紙の光沢度に応じて顔料インク、染料インク比率を選ぶことにより、各部分で目的の光沢度を有する画像が得られる。
【０１０６】
なお上記染料インクはいずれも電子写真用紙（普通紙：リコーマイペーパーＴＡ）上の印刷で水褪色率（３０℃水に１分間浸漬後の主画像濃度減衰率）は１５％以上で、顔料インクは５％以下である。従ってイエロー、マゼンタ、シアン染料インク、イエロー、マゼンタ、シアン顔料インクを機種内に装備した機種であれば、普通紙に印写時は顔料インクのみで印写し高耐水性の画像を得、光沢紙においては染料インクと顔料インクを紙の地肌光沢度に対応した最適比率で印写して目的の光沢度を有する画像が得られる。なお黒インクに関しても同様の効果が得られる。
【０１０７】
（６）顔料インクを使用した機種（エプソン社製造商品名ＰＭ−４０００−ＰＸ用インク）を使用して該機種の顔料インクを印写したベタ画像の中にＥＭ９３０Ｃで前記処方の染料インクで文字部を印写すれば前記と同様に光沢度コントラストのある画像が得られた。また該機種の顔料インクと前記処方の染料インクを重ね印写すれば同様に光沢度調整が可能なことを確認できた。
【０１０８】
【発明の効果】
本発明の黒、イエロー、マゼンタ、シアン染料インク及び上記黒、イエロー、マゼンタ、シアン顔料インクを設置した機械であれば普通紙上には顔料インクで印写し耐水性の良好な画像が得られる。また光沢紙にては顔料インク及び染料インクの比率を変えて印写することにより光沢度コントラストを調整した画像が得られる。
【図面の簡単な説明】
【図１】本発明を適用した染料インクカートリッジ及び顔料インクカートリッジを搭載するシリアル型インクジェット記録装置の構成例を示す概略正面図。
【図２】記録装置に装填する前のインクカートリッジの外観斜視図。
【図３】インクカートリッジの正断面図。
【図４】記録ヘッドと一体化された記録ユニットの外観斜視図。
【図５】印写画像モデル。
【図６】シアン色の染料インク、シアン色の顔料インクを重ね印写した場合の染料インク比率と画像の光沢度の関係を表わした図。
【図７】紙の光沢度（地肌光沢度）と図６における傾きの関係を表わした図。
【図８】マゼンタ色の染料インク、マゼンタ色の顔料インクを重ね印写した場合の染料インク比率と画像の光沢度の関係を表わした図。
【図９】紙の光沢度（地肌光沢度）と図８における傾きの関係を表わした図。
【符号の説明】
１、２　側板
３　主支持ガイドロッド
５　キャリッジユニット
６　ヘッド（インクジェットヘッド；記録ヘッド）
６ａ　吐出面
７ｙ、７ｍ、７ｃ、７ｋ　インクカートリッジ
８　主走査モータ
１１　タイミングベルト
１２　底板（サブフレーム）
１３、１４　サブフレーム
１５　搬送ローラ
１６　用紙
１７　副走査モータ
１８　ギヤ
１９　ギヤ
２１　サブシステム
２２　キャップ手段
２３　ホルダ
２４　リンク部材
２５　係合部
２６　吸引キューブ
２７　吸引ポンプ
２８　ワイパブレード
２９　ブレードアーム
３０　記録ユニット
３１　電極
３２　ノズル
４１　カートリッジ本体（インクタンク）
４２　インク吸収体
４３　ケース
４４　上蓋部材
４５　インク供給口
４６　シールリング
４７　大気開放口
４８　溝
５０　キャップ部材
５５　シール部材（フィルム状シール部材）
【図１】
2004010640.tif 000002
【図２】
2004010640.tif 000003
【図３】
2004010640.tif 000004
【図４】
2004010640.tif 000005
【図５】
2004010640.tif 000006
【図６】
2004010640.tif 000007
【図７】
2004010640.tif 000008
【図８】
2004010640.tif 000009
【図９】
2004010640.tif 000010
【手続補正書】
【提出日】平成15年5月13日(2003.5.13)
【手続補正１】
【補正対象書類名】図面
【補正対象項目名】図６
【補正方法】変更
【補正の内容】
【図６】
2004010640.tif 000011
【手続補正２】
【補正対象書類名】図面
【補正対象項目名】図８
【補正方法】変更
【補正の内容】
【図８】
2004010640.tif 000012